(57)【要約】【課題】  軽量で、充分な強度、適度の通気性と保水性を有し、施工が容易である植栽用基材およびその製造方法を提供する。【解決手段】  本発明の植栽用基材（植栽用基材ブロック１４）は、骨材を含有するポリウレタンフォームからなることを特徴とする。本発明の植栽用基材においては、前記ポリウレタンフォームがさらに肥料分を含有することが好ましい。また、本発明の植栽用基材は、全密度が５０〜３００ｋｇ／ｍ３であり、独立気泡率が５０％以下であることが好ましい。さらに、本発明の植栽用基材においては、骨材の含有量が、ポリウレタンフォームを構成するポリオールとポリイソシアネートとの合計１００質量部に対して１０〜４００質量部であることが好ましい。本発明の植栽用基材の製造方法は、骨材および発泡剤の存在下に、ポリオールとポリイソシアネートとを反応、発泡させることを特徴とする。【選択図】    図２
2005176756.tif 000002
【特許請求の範囲】
【請求項１】
骨材を含有するポリウレタンフォームからなることを特徴とする植栽用基材。
【請求項２】
前記ポリウレタンフォームがさらに肥料分を含有する請求項１に記載の植栽用基材。
【請求項３】
全密度が５０〜３００ｋｇ／ｍ３であり、独立気泡率が５０％以下である請求項１または２に記載の植栽用基材。
【請求項４】
骨材の含有量が、ポリウレタンフォームを構成するポリオールとポリイソシアネートとの合計１００質量部に対して１０〜４００質量部である請求項１、２または３に記載の植栽用基材。
【請求項５】
骨材および発泡剤の存在下に、ポリオールとポリイソシアネートとを反応、発泡させることを特徴とする植栽用基材の製造方法。
【請求項６】
請求項１〜４のいずれかに記載の植栽用基材を用いた建築物の緑化用物品。
【発明の詳細な説明】
【技術分野】
【０００１】
本発明は、軽量で充分な強度、および、適度の通気性と保水性とを有し、施工、保守管理が容易である植栽用基材、特に、建築物の屋上、壁面等の緑化に適した植栽用基材およびその製造方法に関する。さらには、緑化用物品に関する。
【背景技術】
【０００２】
都市のヒートアイランド現象を抑制するために、建築物の屋上または壁面に植物を植えて緑化を行うことが近年盛んになってきている。しかし建築物にて通常の土壌を地盤として用いることは、その荷重が重いことから躯体への負荷が大きくなりすぎる、防水対策に手間がかかる等の問題がある。これらの問題を解決するため、植栽用の基材に関して種々の提案がなされている。例えば、特許文献１には、保水用凹部を有する発泡樹脂基礎部材を用いる技術が提案されており、特許文献２には、発泡樹脂を用いる技術が提案されている。
【特許文献１】特開平８−３７９３２号公報
【特許文献２】特開２００３−２５９７３１号公報
【発明の開示】
【発明が解決しようとする課題】
【０００３】
しかし特許文献１に開示された技術では、保水用凹部にたまった水が充分に吸い上げられないという問題がある。また特許文献２に開示された技術では、客土層を用いる必要があり、全体としては重量が重くなりやすく、根本的に問題が解決されていない。
【０００４】
これらの点を含め、建築物の屋上緑化等に用いられる植栽用基材としては、以下に例示する特性が要求されている。
（１）軽量であること：建築物の躯体に過剰な負担をかけることなく屋上緑化を行うためには、植栽用基材自体が軽量である必要がある。特にある程度の量の水分が保持され、植物が植えられることを考慮すると、躯体に負担とならないように基材の軽量化が要求される。
（２）適度の通気性と保水性を有すること：植物が育つためには、植栽される基材として、適度の通気性が必要となる。通気性が低いと根腐れの原因となりやすい。また植物の育成のためには基材が適量の水分を保持することが求められるので、適度の保水性が必要となる。
（３）強度を有すること：植物、特に樹木を植える場合には、基材が、樹木を支持できる程度の強度を有することが必要となる。また人が基材上を通行することもあるので、人が載っても破壊されない程度の強度が求められる。
（４）施工が容易であること：建築物の屋上等は作業環境が必ずしも良好ではなく、施工が容易であることが求められる。また躯体の防水性能を確保するために、定期的に防水構造を保守することが望まれるため、施工と同時に基材の撤去も容易であることが望まれる。
【０００５】
本発明は、植栽用基材に対するこれらの要求を満たすという課題を解決するためになされたものであり、軽量で、充分な強度、適度の通気性と保水性を有し、施工が容易である植栽用基材およびその製造方法を提供することを目的とする。
【課題を解決するための手段】
【０００６】
本発明の植栽用基材は、骨材を含有するポリウレタンフォームからなることを特徴とする。
本発明の植栽用基材においては、前記ポリウレタンフォームがさらに肥料分を含有することが好ましい。
また、本発明の植栽用基材は、全密度が５０〜３００ｋｇ／ｍ３であり、独立気泡率が５０％以下であることが好ましい。
さらに、本発明の植栽用基材においては、骨材の含有量が、ポリウレタンフォームを構成するポリオールとポリイソシアネートとの合計１００質量部に対して１０〜４００質量部であることが好ましい。
本発明の植栽用基材の製造方法は、骨材および発泡剤の存在下に、ポリオールとポリイソシアネートとを反応、発泡させることを特徴とする。
本発明の建築物の緑化用物品は、上記の植栽用基材を用いたものである。
【発明の効果】
【０００７】
本発明の植栽用基材は、（１）軽量で、（２）樹木を支持できるとともに人が載っても破壊されない程度の充分な強度を有し、（３）適度の通気性と保水性を有し、かつ、（４）施工が容易なものである。
本発明の植栽用基材の製造方法によれば、上記植栽用基材を確実にかつ簡便に製造できる。
また、本発明の緑化用物品を用いれば、建築物周辺の気温上昇を抑制する等の屋外環境を改善できる上に、断熱効果、遮音効果等による屋内環境を改善できる。
【発明を実施するための最良の形態】
【０００８】
（植栽用基材）
植栽用基材とは、樹木、草花等の植物体を植えて育成するために用いる基材である。そして、本発明の植栽用基材は、骨材を含有するポリウレタンフォームからなる。以下の説明においては、前記ポリウレタンフォームの骨材を除く部分をポリウレタン樹脂という。ただし、特に限定しない場合には、ポリウレタン樹脂は発泡体である。
【０００９】
（ポリウレタン樹脂）
ここで、ポリウレタン樹脂は、発泡剤および必要に応じて触媒、整泡剤その他の配合剤の存在下にポリオールとポリイソシアネートとを反応させて得られるものである。ポリオールおよびポリイソシアネート以外にもポリアミンを含んでもよい。また、ポリウレタン樹脂は、ポリイソシアヌレート変性ポリウレタン樹脂を含んでもよい。
本発明におけるポリウレタン樹脂としては、強度が高くなりやすいという点で、硬質ポリウレタンフォームが好ましい。
【００１０】
（ポリオール）
前記ポリオールとしては、ポリエーテルポリオール、ポリエステルポリオール等を例示できる。
前記ポリエーテルポリオールとしては、塩基性触媒存在下に開始剤にアルキレンオキシドを開環付加重合させて得られるポリオキシアルキレンポリオールを例示できる。ここで、前記塩基性触媒としては、水酸化カリウム等を例示できる。また前記開始剤としては、エチレングリコール、グリセリン、トリメチロールプロパン、ジグリセリン、ペンタエリスリトール、ソルビトール、ショ糖等の多価アルコール類；モノエタノールアミン、エチレンジアミン、トリレンジアミン等のアミン類を好ましく例示でき、これらのうちの１種のみを用いてもよいし２種以上を併用してもよい。また前記アルキレンオキシドとしては、エチレンオキシド、プロピレンオキシド等を例示でき、これらのうちの１種のみを用いてもよいし２種以上を併用してもよい。
前記ポリエステルポリオールとしては、フタル酸、マレイン酸等のジカルボン酸とエチレングリコール等のジオール類とを縮合反応して得られるポリエステルポリオールを例示できる。
【００１１】
これらのポリオールの平均水酸基価は、２００〜１０００ｍｇＫＯＨ／ｇであることが好ましく、３５０〜５００ｍｇＫＯＨ／ｇであることがより好ましい。上記範囲であれば、基材に必要な強度等の機械的特性のバランスがより良くなる。また、前記ポリオールの平均水酸基数は、基材に必要な強度が得やすいために、２〜８が好ましく、３〜７がより好ましい。
【００１２】
（ポリイソシアネート）
前記ポリイソシアネートとしては、特に制限はないが、イソシアネート基を２以上有する芳香族系、脂環族系、脂肪族系等のポリイソシアネート；前記ポリイソシアネートの２種類以上の混合物；これらを変性して得られる変性ポリイソシアネート等が挙げられる。
具体例としては、トリレンジイソシアネート（ＴＤＩ）、ジフェニルメタンジイソシアネート（ＭＤＩ）、ポリメチレンポリフェニルポリイソシアネート（通称：クルードＭＤＩ）、キシリレンジイソシアネート（ＸＤＩ）、イソホロンジイソシアネート（ＩＰＤＩ）、ヘキサメチレンジイソシアネート（ＨＭＤＩ）等のポリイソシアネートまたはこれらのプレポリマー型変性体、ヌレート変性体、ウレア変性体、カルボジイミド変性体等が挙げられる。このうち、ＴＤＩ、ＭＤＩ、クルードＭＤＩ、またはこれらの変性体が好ましい。
【００１３】
ポリイソシアネートの量は、イソシアネート指数が５０〜３００になる量が好ましく、６５〜１２０になる量が特に好ましい。ここで、イソシアネート指数とは、ポリオールおよびその他の活性水素化合物（ただし骨材に含まれる水分等は含めない）の活性水素の合計数に対するイソシアネート基の数を１００倍した数値のことである。
【００１４】
ポリオールおよびポリイソシアネート以外にポリアミンを含む場合には、ポリアミンとしては、１級または２級のアミノ基を２以上有する化合物が好ましく、その分子量は１００〜２０００が好ましい。
【００１５】
（発泡剤）
上述したポリオールとポリイソシアネートとの反応生成物であるポリウレタン樹脂を発泡させるための発泡剤としては特に制限はないが、水を用いることが好ましく、他の発泡剤、例えば、低沸点炭化水素化合物、低沸点含フッ素化合物、不活性ガス等を併用してもよい。ただし発泡剤としては水のみを用いることが、オゾン層保護を含めた大気環境汚染防止の観点から好ましい。
発泡剤として水を添加する場合の添加量は、ポリオール、ポリイソシアネートおよび骨材の合計の１００質量部に対して、０．１〜５.０質量部が好ましく、０．５〜２．０質量部が特に好ましい。水の添加量が上記範囲内であれば、原料であるポリオール、ポリイソシアネートおよび発泡剤を充分に混合でき、かつ、軽量な基材を容易に得られる。
【００１６】
（触媒）
ポリウレタン樹脂の発泡の際には触媒を添加することが好ましい。この触媒としては、ウレタン化反応を促進する触媒であれば特に制限はなく、例えば、トリレンジアミン、ビス（２−ジメチルアミノエチル）エーテル、Ｎ，Ｎ，Ｎ’，Ｎ’−テトラメチルヘキサンジアミン等の３級アミン類、ジブチルスズジラウレート等の有機金属化合物が挙げられる。またイソシアネートの三量化反応を促進させる触媒を併用してもよく、その触媒としては酢酸カリウム、２−エチルヘキサン酸カリウム等のカルボン酸金属塩等が挙げられる。このうちアミン系触媒が好ましい。
触媒の添加量は、ポリオールとポリイソシアネートと骨材の合計１００質量部に対して、０．０２〜０．９質量部が好ましい。
【００１７】
（整泡剤）
また、ポリウレタン樹脂の発泡の際には、良好な気泡を形成できることから、整泡剤を添加することが好ましい。整泡剤としては、公知のものを使用でき、シリコーン系整泡剤、含フッ素系化合物整泡剤等を例示できる。
整泡剤の使用量は、適宜選定すればよいが、ポリオールとポリイソシアネートと骨材の合計１００質量部に対して、０．０２〜０．９質量部が好ましい。
【００１８】
（その他の配合剤）
さらに、ポリウレタン樹脂の発泡の際には、上述したポリオール、ポリイソシアネート、発泡剤、触媒、整泡剤の他に、任意の配合剤を使用できる。配合剤としては、硫酸バリウム等の充填剤；酸化防止剤、紫外線吸収剤等の老化防止剤；難燃剤、可塑剤、着色剤、抗カビ剤、破泡剤、分散剤、変色防止剤等が挙げられる。
【００１９】
（骨材）
骨材は、植栽用基材を軽量化し、植物体を支持できる程度の充分な強度と、適度の通気性および保水性とを確保し、植物体の成長を助成するために用いる。
この骨材は、無機系骨材と有機系骨材とに大きく分類できる。
無機系骨材としては、農業用、園芸用に用いられる鹿沼土、赤玉土、礫、砂、壌土、砕石等を例示できる。また鉄鋼スラグ、溶融スラグ等のスラグ類を用いてもよい。これら無機系骨材のうち、ポリウレタン樹脂との混合性から川砂、珪砂が好ましい。
有機系骨材としては、木片チップ、腐葉土、スチロール片、おがくず、わら等を例示できる。
また、これら無機系骨材と有機系骨材とを併用してもよい。
【００２０】
また骨材として自然土壌を用いてもよい。自然土壌は、礫、砂、壌土、粘土等の無機土壌構成物と腐植等からなる有機土壌構成物等が複雑に構成されている。物理的観点から見ると、土壌は、空気等を含む気相と水分等を含む液相と土壌粒子や腐植を含む固相からなる、いわゆる三相構造が形成されている。この構造により、植物体の支持基材になり、空気、水分、養分等を供給し、植物の成長に寄与する。
さらにこれらの骨材に併せて、ポリグルタミン酸ポリマー等の吸水性ポリマーを用いてもよい。この吸水性ポリマーを用いると、基材の保水性が向上するため好ましい。ただし吸水によるポリマーの膨張により植栽用基材の構造に影響を与えない範囲で用いることが好ましい。
骨材の大きさは、ポリウレタン樹脂の発泡を阻害せず、より自然の土壌環境に近い基材が形成できれば特に制限はないが、ポリウレタン原料への分散性の点から、骨材の平均粒径は０．０５〜５ｍｍが好ましく、０．１〜２ｍｍがより好ましい。
【００２１】
（肥料分）
前記ポリウレタンフォームは、植物の育成に必要な肥料分を管理する手間が省けることから、さらに肥料分を含有することが好ましい。ここで肥料分とは、植物体の成長に要する養分等を供給するものである。ポリウレタンフォームに肥料分を含有させる場合には、肥料分と骨材とを別々に含有させてもよいし、肥料分を含む骨材を添加して肥料分を含有させてもよいし、さらには両者を併用してもよい。肥料分の形態は固体でもよいし、液体でもよい。
肥料分と骨材とを別々に含有させる方法としては、骨材とは別に肥料分をポリウレタン樹脂の原料に添加する方法、骨材を含むポリウレタンフォームに液体状の肥料分を散布する方法などが挙げられる。
前記肥料分を含む骨材とは、いわゆる肥料であり、農業用、園芸用に使用される肥料を用いてもよい。例えば、肥料取締法に記載される魚かす、米ぬか、家畜糞堆肥等の特殊肥料、汚泥肥料、化学肥料、石灰肥料等の普通肥料が挙げられる。また、地力増進法に規定される泥炭、バーク堆肥、腐植酸質資材、珪藻土焼成資材、ゼオライト、ベントナイト、ＶＡ菌根菌資材、ポリエチレンイミン系資材、ポリビニルアルコール系資材等の土壌改良資材が挙げられる。その他として、木片チップ、おがくず、わら等の土壌中で分解し、養分を供給できるものも挙げられる。
これらの肥料のうち、水分の影響で固化することなく良好にポリウレタンフォーム中に分散しやすいことから、有機系成分を含む有機系肥料が好ましい。さらには、完熟されて発酵臭の少ない、例えば完熟堆肥、市販の物理ＭＲ堆肥（商品名、日本エム・アール社製）等がより好ましい。
肥料分の含有量は、特に限定されないが、植物の生育に必要な量であればよい。
また、肥料分は、植物の成長に合わせて、植栽用基材に別途適宜に散布してもよい。
【００２２】
ポリウレタンフォームは、農薬類を含有してもよい。農薬類を含有させる場合には、ポリウレタンフォームに直接農薬類を配合してもよいし、除草剤、殺虫剤等の農薬類が混合された肥料分を含有させてもよい。
【００２３】
（植栽用基材の製造方法）
本発明の植栽用基材の製造方法は、骨材および発泡剤の存在下に、ポリオールとポリイソシアネートとを反応、発泡させて植栽用基材を得る方法である。
この製造方法において、骨材は、ポリオールとポリイソシアネートとを反応させる際に混合してもよいし、反応前にこれらを予め混合しておいてもよいが、均質な製品が得られることから、反応前に予め混合しておくことが好ましい。反応前に予め混合する場合には、ポリオールまたはポリイソシアネートのどちらかに、または両方に混合しておくことが可能であるが、ポリオールに混合しておくことが原料の安定性および取扱いの容易さの点から好ましい。また、ポリオールとポリイソシアネートとの反応は、これらを一時に混合して反応させる、いわゆるワンショット法が好ましい。
好ましい製造方法の一例としては、予め乾燥した骨材に、ポリオール、触媒、整泡剤および発泡剤としての水、その他の配合剤を混合したポリオールシステム液を調製し、このポリオールシステム液にポリイソシアネートを加え、反応、発泡させて植栽用基材を得る方法が挙げられる。
【００２４】
ポリオールとポリイソシアネートとの反応において、温度としては、ポリオール、ポリイソシアネート等の原料を０〜５０℃にしておくことが好ましく、１５〜４０℃がより好ましい。
骨材の割合としては、ポリオールとポリイソシアネートとの合計１００質量部に対して１０〜４００質量部であることが好ましく、１００〜２５０質量部であることがより好ましい。なお、ポリオールに加えてポリアミン等を併用する場合には、ポリアミン等の質量をポリオールの質量に含めて骨材の割合を求める。骨材の割合が上記範囲であれば、最終的に得られる植栽用基材の強度が確実に高くなるが、４００質量部を超えると、ポリウレタン樹脂が充分に発泡せず、軽量化しにくく好ましくない。また１０質量部未満であると、充分な通気性、保水性が得にくいので好ましくない。
【００２５】
（植栽用基材の特性）
本発明における植栽用基材においては、全密度が５０〜３００ｋｇ／ｍ３であることが好ましく、６０〜１５０ｋｇ／ｍ３であることがより好ましい。全密度が上記範囲の上限を超えると、全体の質量が増えることになり、躯体にかかる負荷が大きくなるので好ましくない。また上記範囲の下限未満であると、空隙率が高くなり保水性が減少するとともに強度が低下する傾向にあるので好ましくない。なお、ここでいう密度は、ＪＩＳ  Ａ９５１１に規定される見かけの密度により表された値である。
植栽用基材の密度は、骨材の含有量やポリウレタン樹脂の発泡倍率等によって決定される。例えば、植栽用基材が、骨材として砂を含有するポリウレタンフォームからなる場合には、ポリウレタン樹脂の密度が１０〜４０ｋｇ／ｍ３程度、砂の密度が１５００〜２０００ｋｇ／ｍ３程度であることを考慮し、植栽用基材全体の密度が上記範囲になるように骨材の配合を定めればよい。
【００２６】
また、植栽用基材においては、通気性の点から連続気泡性を有することが好ましい。ここで、連続気泡性を有するとは、独立気泡の少ないことを意味する。具体的には、独立気泡率が、ＡＳＴＭ  Ｄ２８５６に基づいた測定方法で５０％以下であることが好ましく、３０％以下がより好ましく、１５％以下がさらに好ましい。このような高い連続気泡性を有することで、通気性、保水性を向上するほかに、基材自体の寸法安定性が向上する。
植栽用基材の独立気泡率は、骨材の含有量や発泡剤の種類によって決定される。骨材の含有量が多くなると独立気泡率は低くなる傾向にあるから、独立気泡率を低くするという観点では、軽量化を妨げない範囲で骨材量を増やせばよい。また、気泡が独立気泡を形成しにくい整泡剤を用いるとよい。
【００２７】
また、植栽用基材の保水性は、ＪＩＳ  Ａ９５１１に基づいた測定方法で求められる吸水量で１．０ｇ／１００ｃｍ２以上であることが好ましく、１０．０ｇ／１００ｃｍ２以上であることがさらに好ましい。
保水性を高めるためには、前記ポリオールのうちオキシエチレン基の含有量を多くすることによりポリウレタン樹脂の親水性を高くするとよい。また、ポリウレタン樹脂が高い連続気泡性を有することで吸水性を高めてもよい。
また、植栽用基材の強度としては、ＪＩＳ  Ｋ−７２２０に規定される圧縮強度、具体的には、エーアンドディー社製のオートテンシロン測定装置を用いて測定された圧縮強度が０．０１ＭＰａ以上であることが好ましく、０．１ＭＰａ以上であることがさらに好ましい。なお、圧縮強度は植栽用基材の強度を表す指標として好適である。
圧縮強度を高めるためには、前記ポリオールまたはポリイソシアネートとして官能基数の多いものを選択することによりポリウレタン樹脂中のウレタン結合を増やすとよい。また、軽量化を妨げない範囲で、骨材量を増やす、または、発泡剤の使用量を少なくし発泡倍率を低くすることにより、ポリウレタン樹脂の比重を高くするとよい。
【００２８】
（植栽用基材の成形方法）
植栽用基材は所定の形状に成形することが好ましい。その成形は、金型を用いて発泡と成形を同時に行ってもよいし、大きなブロック状のフォームを発泡成形した後に適当な形状に切り出してもよい。本発明の植栽用基材はポリウレタンフォームからなるため、表面に適当な凹凸を設けたり穿孔したりする等の加工も容易である。
【００２９】
植栽用基材の形状としては、直方体（ブロック状）等であってもよいが、円柱状であってもよく、施工場所に応じて適宜決められる。また、植栽用基材の表面には適宜凹凸を成形してもよい。
図１に植栽用基材の一例を示す。この植栽用基材１は、全体的には概略直方体状であるが、その表面に凸部２および凹部３が設けられている。この植栽用基材１では、凸部２と凹部３とを嵌合させることで、特別な工具を用いることなく複数の基材を組み合わせることができる。また、植栽用基材１を複数層積層した場合には、最下層の植栽用基材１の底部に凹部３を有することになり、この凹部３が排水のための空間として利用でき、かつ通気のための空間にもなるので好ましい。
また、植栽用基材の形状は、建築物の形状に応じて適宜現場で加工して定めてもよい。このように現場で加工すれば容易に施工できる上に、特に梁、配管等に合わせて形状を適宜決めることができるので好ましい。
【００３０】
本発明の植栽用基材の大きさは特に限定されないが、１辺が２０ｃｍ〜１ｍの長さを有する直方体であれば施工が容易であり好ましい。特に厚さ方向が３０ｃｍ以上の基材で緑化施工を行った場合には、従来の草花だけでなく、ツツジ、サツキ、ツバキ、ジンチョウゲ等の比較的大きく育つ樹木を植えることもできるためより好ましい。
【００３１】
以上説明した植栽用基材は、骨材を含有するポリウレタンフォームからなり、軽量である上に、充分な強度を有しているから、屋上緑化の際に土壌層の厚さを厚くでき、植物体を支持できるので大きな草木を植えることができる。しかも、ポリウレタンフォームは断熱性能を有し、冷根防止効果を発揮するから、例えば、多年性の草木を植えることもできる。また、ポリウレタンフォームが骨材を含有するために通気性を有し、この通気性によって排水性能力の向上や根腐れを防止できる。その一方で保水性を有するから植物を育成できる。さらに、高い成形性を有し、任意の形状への加工が容易である。よって、植栽用基材は建築物の屋上、壁面等の緑化に好適である。
また、本発明の植栽用基材は、ブロック状、プランター状、擬木状等の成形が容易なために、プランター、育苗基材等の家庭菜園用等に利用でき、家庭内のガーデニングにも使用できる。
【００３２】
（緑化用物品）
本発明の建築物の緑化用物品は、上記植栽用基材を用いた屋上敷設用ブロック体、壁面敷設用ブロック体、プランター・植木鉢用ブロック体、ブロック状苗床等である。特に屋上敷設用ブロック体、壁面敷設用ブロック体が好適に例示できる。
上記植栽用基材は、軽量で十分な強度、適度の通気性と保水性を有する上に、より自然の土壌に近いので、屋上、壁面等の緑化において植物体に養分を供給でき植物体の成長に寄与できる。よって、上記緑化用物品を建築物の屋上や壁面に施工することで建築物を緑化することができる。
【００３３】
ここで、植栽用基材を用いた屋上緑化の方法の一例について図２を参照して説明する。
この例では、ビル等の建築物の躯体１１に防水層１２を設けた後、防水層１２の上に、必要に応じてスペーサ１３を設け、さらに、スペーサ１３の上に、植栽用基材ブロック１４を設ける。そして、植栽用基材ブロック１４に草１５ａや木１５ｂ等を適宜植える。
また、基材１４を用いて人工の地面を形成するばかりでなく、木１５ｂを植える場合等は特定の箇所にのみ基材１４を施工してもよい。また基材１４の表面には直接芝生等の草１５ａを植えることも可能である。
さらに、美観の面や植栽用基材の表面を極端に乾燥させたくない場合には、基材表面に客土層を設けてもよい。
【００３４】
上記緑化方法において、防水層１２としては、塗膜防水層であってもシート防水層であってもよいが、防根層としての機能も発揮することから、ポリエチレン製、ポリ塩化ビニル製等の防水シートを施工したシート防水層が好ましい。また、塗膜防水層の場合には、躯体の伸縮、振動等による防水性能の劣化が抑制できることから、ポリウレタン防水層を設けることが好ましい。防水層１２として特に好ましくは、防水の信頼性が高くなることから、ポリウレタン塗膜防水層を躯体に施工した後に、ポリエチレン製の防水シートを施工して二重の防水層を設けるとよい。
スペーサ１３としては、スノコ、パレット等を用いることができる。その材質としては、樹脂製、木製、金属製等が挙げられる。スペーサ１３を設けることにより、過剰な水分が基材に保持されることを防止し、通気性が確保しやすい点で好ましい。
植栽用基材１４は、上記骨材を含有するポリウレタンフォームであり、梁等の凸部があればその形状に合わせて形状が整えられたものである。
【００３５】
以上に述べた例では、建築物を簡便に緑化できるだけでなく、客土層を必要としないため、客土が風で飛散することを防止でき緑化後の目減りも防止できる。また、植栽用基材は容易に取り外せるので、躯体の総合的な保守点検を行う場合など、植栽用基材を取り除く必要がある場合、例えば防水層１２が劣化して再度防水層１２を施工する場合には、その作業が簡便である。
【実施例】
【００３６】
以下、実施例により本発明を具体的に説明する。なお、以下の例のうち例１〜１４は実施例であり、特に例１〜９は好適な実施例である。また表中で処方を表した部分の数値の単位は質量部である。実施例で用いた原料は、各表に示したとおりであるが、その詳細は以下のとおりである。
（ポリオール）
ポリオールＡ：エチレンジアミンにプロピレンオキシドを付加させて得られた水酸基価が４３０ｍｇＫＯＨ／ｇのポリオキシプロピレンポリオール。
ポリオールＢ：モノエタノールアミンにプロピレンオキシドを付加させて得られた水酸基価が５００ｍｇＫＯＨ／ｇのポリオキシプロピレンポリオール。
ポリオールＣ：トリレンジアミンにプロピレンオキシドを付加させて得られた水酸基価が３５０ｍｇＫＯＨ／ｇのポリオキシプロピレンポリオール。
ポリオールＤ：グリセリンにプロピレンオキシドを付加させて得られた水酸基価が３３ｍｇＫＯＨ／ｇのポリオキシプロピレンポリオール。
ポリオールＥ：ショ糖とグリセリンの混合物にプロピレンオキシドを付加させて得られた水酸基価が３５０ｍｇＫＯＨ／ｇのポリオキシプロピレンポリオール。
【００３７】
（製造例）
表１に示した比率でポリオール、発泡剤、ジプロピレングリコール、触媒、整泡剤を添加、混合して、ａ、ｂ、ｃの３種類のポリオールシステム液（表中では、システム液と略す）を調製した。その際、ジプロピレングリコール、発泡剤としては水、触媒としてはＮ，Ｎ，Ｎ’，Ｎ’−テトラメチルヘキサンジアミン（商品名ＴＯＹＯＣＡＴ  ＭＲ：東ソー社製）、整泡剤としては、シリコーン整泡剤（商品名：ＳＺ−１６４６：日本ユニカー社製）を用いた。
これらのポリオールシステム液と、堆肥（肥料分を含む骨材）、砂を表２で示す比率で液温２０℃にて混合し、さらに、ポリイソシアネートとしてポリメチレンポリフェニルポリイソシアネート（商品名：ＭＲ−２００、日本ポリウレタン工業社製、イソシアネート指数は８５）を液温２０℃で混合し発泡して植栽用基材を製造した。
【００３８】
【表１】
2005176756.tif 000003
【００３９】
（評価）
製造された植栽用基材を切断し、ＪＩＳ  Ａ９５１１に準じて全密度（単位：ｋｇ／ｍ３）を測定した。
また、フォームの混合状態およびフォームの保持性を以下のように評価した。
○（良好）：フォーム、砂、および、堆肥が接着しフォームが保持されている状態。
△（やや良好）：フォーム、砂、および堆肥の接着がやや弱い状態。
×（不良）：フォーム、砂、および、堆肥が接着しておらず、ぼろぼろとこぼれて形をなさない状態。
なお、ＮＤとはフォームの保持性がやや弱く測定できなかったことを示す。
また、独立気泡率について、ＡＳＴＭ  Ｄ２８５６に基づいて測定したところ、例１では、１０％であり、例４では、１２％であった。
【００４０】
【表２】
2005176756.tif 000004
【００４１】
【表３】
2005176756.tif 000005
【００４２】
表２、表３に示されるように、例１〜９の好適な実施例では、植栽用基材の全密度が８０〜１３０ｋｇ／ｍ３であったため、軽量であり、保水性、強度に優れた植栽用基材であった。また例１０〜１４の実施例では、例１〜９に比してフォームの保持性がやや低く、全密度が測定できなかったが、実用性を有する範囲であった。
【産業上の利用可能性】
【００４３】
本発明の植栽用基材は、建築物の屋上、壁面等の緑化に適している。
【図面の簡単な説明】
【００４４】
【図１】本発明の植栽用基材の一例を示す断面図である。
【図２】本発明の植栽用基材を用いた緑化方法の一例を示す模式断面図である。
【符号の説明】
【００４５】
１：植栽用基材、２：凸部、３：凹部、
１１：躯体、１２：防水層、１３：スペーサ、１４：植栽用基材ブロック、
１５ａ：草、１５ｂ：木。
【図１】
2005176756.tif 000006
【図２】
2005176756.tif 000007